(57)【要約】【課題】 青色又は青紫色発光ダイオードを用い、高輝度でコンパクトな白色発光素子を提供しようとするものである。【解決手段】 青色又は青紫色の発光ダイオードと、該発光ダイオードの発光を吸収して可視域に発光する１種又は２種類以上の蛍光体とを組み合わせた白色発光素子において、前記発光ダイオードと前記蛍光体の発光色が加色して互いに補色の関係になり、図１の色度座標中のＷで示した領域内の発光色度点を有する白色に発光するように、前記蛍光体を選択した白色発光素子である。【選択図】図１
2006060244.tif 000002
【特許請求の範囲】
【請求項１】
青色又は青紫色の発光ダイオードと、該発光ダイオードの発光を吸収して可視域に発光する１種又は２種類以上の蛍光体とを組み合わせた白色発光素子において、前記発光ダイオードと前記蛍光体の発光色が加色して互いに補色の関係になるように、前記蛍光体を選択したことを特徴とする白色発光素子。
【請求項２】
前記発光ダイオードと前記蛍光体の発光色を加色して、図１の色度座標中のＷで示した領域内の発光色度点を有する白色に発光するように、前記蛍光体を選択したことを特徴とする請求項１記載の白色発光素子。
【請求項３】
前記白色発光素子の発光色の発光色度点（ｘ、ｙ）が０．２１≦ｘ≦０．４８、０．１９≦ｙ≦０．４５の範囲にあることを特徴とする請求項１又は２記載の白色発光素子。
【請求項４】
前記蛍光体の励起光として、前記発光ダイオードの４００〜５００ｎｍの波長の光を用いることを特徴とする請求項１〜３のいずれか１項に記載の白色発光素子。
【請求項５】
前記蛍光体が（Ｚｎ，Ｃｄ）Ｓ：Ａｇ，Ｃｌ蛍光体、（Ｚｎ，Ｃｄ）Ｓ：Ａｇ，Ａｌ蛍光体、（Ｚｎ，Ｃｄ）Ｓ：Ｃｕ，Ａｌ蛍光体、（Ｚｎ，Ｃｄ）Ｓ：Ｃｕ，Ｃｌ蛍光体，（Ｚｎ，Ｃｄ）Ｓ：Ｃｕ，Ａｕ，Ａｌ蛍光体及び（Ｙ，Ｇｄ）3 （Ａｌ，Ｇａ）5 Ｏ12：Ｃｅ，Ｅｕ蛍光体の群から選択される少なくとも一種の蛍光体であることを特徴とする請求項１〜４のいずれか１項に記載の白色発光素子。
【請求項６】
前記発光ダイオードが（Ｉｎx，Ａｌy，Ｇａ1-x-y）Ｎ（但し、０≦ｘ，０≦ｙ，ｘ＋ｙ≦１）、ＳｉＣ、ＢＮ及びＺｎ（Ｓ，Ｓｅ）の群から選択される少なくとも一種のものであることを特徴とする請求項１〜５のいづれか１項に記載の白色発光素子。
【発明の詳細な説明】
【技術分野】
【０００１】
本発明は、屋内、屋外、さらに水中などにおける表示や、光源またはディスプレイ用バックライトとして利用することができる、高輝度で耐候性及び寿命特性に優れた白色発光素子に関する。
【背景技術】
【０００２】
従来、可視発光ダイオードとしては緑色から赤色発光の素子しか実用化されていなかったが、近年、青色発光ダイオードが実用に供され始め、それに伴い、青色、緑色、赤色の各色発光素子を一つの画素として組み合わせたフルカラーの大型ディスプレイが実現している。
【０００３】
これに対し、ダイオード単独で白色に発光する白色発光素子を得るためには、青色、緑色、赤色の各色発光素子を同時に発光させ、混色して白色化させることはできるが、小型の白色ディスプレイ、光源又は液晶ディスプレイ等のバックライト等を得るために、前記の各色発光素子を組み合わせると、画素自身が大きくなりすぎ、また、各色の駆動条件が異なると、駆動制御が煩雑になるという欠点があった。
【０００４】
他方、特許文献１、特許文献２等には、（Ｇａ，Ａｌ）Ｎ青色発光ダイオードと、蛍光顔料又は蛍光物質を組み合わせた発光素子が記載されているが、発光ダイオードと蛍光物質とを組み合わせ白色発光を得ることについては何も記載はされていない。
【０００５】
【特許文献１】特開平５ー１５２６０９号公報
【特許文献２】特開平７ー９９３４５号公報
【発明の開示】
【発明が解決しようとする課題】
【０００６】
そこで、本発明では、青色又は青紫色発光ダイオードを用い、高輝度でコンパクトな白色発光素子を提供しようとするものである。
【課題を解決するための手段】
【０００７】
本発明者等は、上記目的を達成するために鋭意検討した結果、青色又は青紫色発光の発光ダイオードが高輝度でバンド巾の狭いシャープな青色発光を呈することに着目し、この青色又は青紫色発光で励起され得る蛍光体を調べ、前記ダイオードの発光色と前記蛍光体の発光色を混色するときに、加色混合して白色光を呈する蛍光体を見出し、高輝度でコンパクトな白色発光素子の提供を可能にした。
【０００８】
即ち、本発明の構成は以下のとおりである。
(1) 青色又は青紫色の発光ダイオードと、該発光ダイオードの発光を吸収して可視域に発光する１種又は２種類以上の蛍光体とを組み合わせた白色発光素子において、前記発光ダイオードと前記蛍光体の発光色が加色して互いに補色の関係になるように、前記蛍光体を選択したことを特徴とする白色発光素子。
【０００９】
(2) 前記発光ダイオードと前記蛍光体の発光色を加色して、図１の色度座標中のＷで示した領域内の発光色度点を有する白色に発光するように、前記蛍光体を選択したことを特徴とする上記(1) 記載の白色発光素子。
【００１０】
(3) 前記白色発光素子の発光色の発光色度点（ｘ、ｙ）が、０．２１≦ｘ≦０．４８、０．１９≦ｙ≦０．４５の範囲にあることを特徴とする上記(1) 又は(2) 記載の白色発光素子。
【００１１】
(4) 前記蛍光体の励起光として、前記発光ダイオードの４００〜５００ｎｍの波長の光を用いることを特徴とする上記(1) 〜(3) のいずれか１つに記載の白色発光素子。
【００１２】
(5) 前記蛍光体が（Ｚｎ，Ｃｄ）Ｓ：Ａｇ，Ｃｌ蛍光体、（Ｚｎ，Ｃｄ）Ｓ：Ａｇ，Ａｌ蛍光体、（Ｚｎ，Ｃｄ）Ｓ：Ｃｕ，Ａｌ蛍光体、（Ｚｎ，Ｃｄ）Ｓ：Ｃｕ，Ｃｌ蛍光体，（Ｚｎ，Ｃｄ）Ｓ：Ｃｕ，Ａｕ，Ａｌ蛍光体及び（Ｙ，Ｇｄ）3 （Ａｌ，Ｇａ）5 Ｏ12：Ｃｅ，Ｅｕ蛍光体の群から選択される少なくとも一種の蛍光体であることを特徴とする上記(1) 〜(4) のいずれか１つに記載の白色発光素子。
【００１３】
(6) 前記発光ダイオードが（Ｉｎx，Ａｌy，Ｇａ1-x-y）Ｎ（但し、０≦ｘ，０≦ｙ，ｘ＋ｙ≦１）、ＳｉＣ、ＢＮ及びＺｎ（Ｓ，Ｓｅ）の群から選択される少なくとも一種のものであることを特徴とする上記(1) 〜(5) のいづれか１つに記載の白色発光素子。
【発明の効果】
【００１４】
本発明は、上記の構成を採用することにより、従来の青色、緑色及び赤色発光ダイオードの組み合わせや、青色及び黄色発光ダイオードの組み合わせでは得られなかった、コンパクトで安価で簡便な白色発光素子を得ることができ、表示の多色化多様化に大きく寄与するものである。
【発明を実施するための最良の形態】
【００１５】
本発明は、青色又は青紫色の発光ダイオードと１種又は２種類以上の蛍光体とを組み合わせた白色発光素子であって、発光ダイオードの発光を吸収して可視域に発光する蛍光体を選択し、かつ、発光ダイオードと蛍光体の発光色を加色するときに互いに補色の関係になるような蛍光体を選択することにより、高輝度の白色発光を可能にした。
【００１６】
図２は、本発明の白色発光素子の１例である断面構造を示した模式図である。フレーム３の上に青色又は青紫色発光ダイオードチップ４をセットし、その上に蛍光体を塗布し、全体を透明樹脂モールドで被覆し、チップからの電極端子５、６を引き出して素子を形成したものである。
【００１７】
本発明で使用する青色又は青紫色発光ダイオードとしては、（Ｉｎx ，Ａｌy，Ｇａ1-x-y ) Ｎ（但し、０≦ｘ，０≦ｙ，ｘ＋ｙ≦１）、ＳｉＣ、ＢＮ及びＺｎ（Ｓ，Ｓｅ）などを挙げることができ、それらを組み合わせて用いることもできる。図３は、ＧａＮ発光ダイオードの発光スペクトル図を示したものである。この発光スペクトルの発光ピーク波長は、ほぼ４５０ｎｍ付近にある。本発明の蛍光体は、前記発光ダイオードの発光の一部を用いて励起される。その結果、発光ダイオードの発光色と励起された蛍光体の発光色が混色する。両者が補色の関係にあるときには、混色により白色発光を呈する。
【００１８】
本発明で使用する蛍光体は、青色又は青紫色発光ダイオードの発光の一部を励起光として発光する、ほぼ４００〜５００ｎｍの範囲に励起波長を有する蛍光体であって、発光ダイオードの発光色と蛍光体の発光色が補色の関係にあり、混色により白色を呈するような蛍光体が選択される。具体的には、発光ダイオードの発光を吸収して自ら青色ないし赤色の可視光に発光する、以下の組成式で表される蛍光体を挙げることがてきる。
【００１９】
青色発光する（Ｚｎ1-x，Ｃｄx）Ｓ：Ａｇ，Ｃｌ蛍光体（但し０≦ｘ≦０．０７）、（Ｚｎ1-x，Ｃｄx）Ｓ：Ａｇ，Ａｌ蛍光体（但し０≦ｘ≦０．０７）等。緑色発光する（Ｚｎ1-x，Ｃｄx）Ｓ：Ｃｕ，Ａｌ蛍光体（但し、０≦ｘ≦０．１５）、（Ｚｎ1-x，Ｃｄx）Ｓ：Ｃｕ，Ｃｌ蛍光体（但し、０≦ｘ≦０．２０）、（Ｚｎ1-x，Ｃｄx）Ｓ：Ａｇ，Ｃｌ蛍光体（但し、０．０７≦ｘ≦０．５０）、（Ｚｎ1-x，Ｃｄx）Ｓ：Ａｇ，Ａｌ蛍光体（但し、０．０７≦ｘ≦０．５０）、ＺｎＳ：Ａｕ，Ｃｕ，Ａｌ蛍光体等。
【００２０】
黄色発光する（Ｙ1-u，Ｇｄu）3 （Ａｌ1-v，Ｇａv）5 Ｏ12：Ｃｅ，Ｅｕ蛍光体（但し、０≦ｕ≦０．３、０≦ｖ≦０．５）等。橙色又は赤色発光する（Ｚｎ1-X ，ＣｄX ）Ｓ：Ｃｕ，Ａｌ蛍光体（但し、０．１５≦ｘ≦０．３０）、（Ｚｎ1-x，Ｃｄx）Ｓ：Ｃｕ，Ｃｌ蛍光体（但し、０．２０≦ｘ≦０．３０）、（Ｚｎ1-x，Ｃｄx ）Ｓ：Ａｇ，Ｃｌ蛍光体（但し、０．５０≦ｘ≦０．９０）、（Ｚｎ1-x，Ｃｄx ）Ｓ：Ａｇ，Ａｌ蛍光体（但し、０．５０≦ｘ≦０．９０）等。
【００２１】
本発明の蛍光体は、４００〜５００ｎｍの範囲に励起波長を有し、これらの蛍光体の１種もしくは２種以上の中から、同時に用いる青色又は青紫色発光ダイオードと組み合わせて使用した時、その発光色の発光色度点（ｘ、ｙ）が０．２１≦ｘ≦０．４８、０．１９≦ｙ≦０．４５の範囲に入り、図１の色度座標中の領域Ｗ内に入りほぼ白色の発光を呈するように蛍光体の組み合わせを選択したものである。
【００２２】
なお、発光ダイオードと組み合わせて用いる蛍光体の種類や混合蛍光体の混合比により、上記ｘ、ｙ、ｕ及びｖの値が上記範囲を外れると、得られる白色発光素子の色度及び輝度において本発明の特性が得られなくなる。
【００２３】
本発明の白色発光素子の製造は、予め所定量秤取した蛍光体を、アセトンやトルエン等有機溶剤等に希釈したアクリル樹脂、エポキシ樹脂、ポリイミド樹脂等の透明な樹脂と混合し、例えば、注射器のような細いノズルから発光ダイオードチップ上に数十μｇ滴下して塗布する。また、上記の樹脂の代わりに水溶性樹脂を用いたり、アルカリ珪酸塩を用いても良い。
【００２４】
蛍光体を塗布した発光ダイオードチップは乾燥後、エポキシ樹脂等の透明樹脂又はガラス製キャップを発光チップの蛍光体塗布部分に取り付けて白色発光素子を完成する。本発明の発光素子には、最大５Ｖ、３０ｍＡまでの定格直流負荷を加え発光させて白色発光を得ることができる。
【００２５】
図４〜８は、本発明で使用する蛍光体の主発光を与えるための励起スペクトルを例示したものであり、図４はＺｎＳ：Ａｇ，Ｃｌ蛍光体、図５はＺｎＳ；Ｃｕ，Ａｌ蛍光体、図６は（Ｚｎ0.15，Ｃｄ0.85）Ｓ：Ａｇ，Ｃｌ蛍光体、図７はＹ3Ａｌ5Ｏ12：Ｃｅ，Ｅｕ蛍光体、図８は（Ｙ0.8，Ｇｄ0.2）3Ａｌ5Ｏ12：Ｃｅ蛍光体の励起スペクトルを例示したものである。
【００２６】
図９〜１３は、市販のＧａＮ青色発光ダイオードの発光ピークである４５０ｎｍで、上記各蛍光体を励起した時の発光スペクトルを示したものであり、図９はＺｎＳ：Ａｇ，Ｃｌ蛍光体、図１０はＺｎＳ；Ｃｕ，Ａｌ蛍光体、図１１は（Ｚｎ0.15，Ｃｄ0.85）Ｓ：Ａｇ，Ｃｌ蛍光体、図１２はＹ3 Ａｌ5Ｏ12：Ｃｅ，Ｅｕ蛍光体、図１３は（Ｙ0.8，Ｇｄ0.2）3Ａｌ5 Ｏ12：Ｃｅ蛍光体の発光スペクトルを示したものである。
【００２７】
図１４〜１６は、ＧａＮ青色発光ダイオードと組み合わせた本発明の白色発光素子の発光スペクトルを示したものであり、図１４で使用した蛍光体は（Ｙ0.8，Ｇｄ0.2）3Ａｌ5Ｏ12：Ｃｅ、図１５で使用した蛍光体はＺｎＳ：Ｃｕ，Ａｌ及び（Ｚｎ0.15，Ｃｄ0.85）Ｓ：Ａｇ，Ｃｌ、図１６で使用した蛍光体はＹ3Ａｌ5Ｏ12：Ｃｅ，Ｅｕ及び（Ｚｎ0.15，Ｃｄ0.85）Ｓ：Ａｇ，Ｃｌである。
【実施例１】
【００２８】
エポキシ樹脂（日東電工社製、ＮＴ８０１４）                      １ｇｒ
酸無水物系硬化剤                                                １ｇｒ
蛍光体（Ｙ0.8，Ｇｄ0.2）3 Ａｌ5Ｏ12：Ｃｅ                    ２ｍｇ
上記の蛍光体と樹脂との混合液を注射器を用いて、４５０ｎｍに発光ピークを有するＧａＮ青色発光ダイオードチップ（０．４ｍｍ角）上に５０μリットル滴下し、乾燥した後、更に半円形の透明なエポキシ樹脂キャップで被覆して白色発光素子を得た。
この白色発光素子は図１４の発光スペクトルを示し、その発光色度Ｗ3 はｘ＝０．２７５、ｙ＝０．３３５であった。なお、上記蛍光体の発光色度はＹ1 であった。
【実施例２】
【００２９】
アクリル樹脂（日本カーバイト工業製、ニッカゾール、固形分５０％）  １ｇｒ
脱イオン水                                                        ５ｇｒ
蛍光体  ＺｎＳ：Ｃｕ，Ａｌ                                        １ｍｇ
（Ｚｎ0.15、Ｃｄ0.85）Ｓ：Ａｇ，Ｃｌ                    ０．５ｍｇ
上記の蛍光体と樹脂との混合液を注射器を用いて、４５０ｎｍに発光ピークを有するＧａＮ青色発光ダイオードチップ（０．４ｍｍ角）上に５０μリットル滴下し、乾燥した後、更に半円形の透明なエポキシ樹脂キャップで被覆して白色発光素子を得た。この白色発光素子は図１５の発光スペクトルを示し、その発光色度Ｗ2 はｘ＝０．２３７、ｙ＝０．２７４であった。なお、上記蛍光体の発光色度はＧ2 とＲであった。
【実施例３】
【００３０】
水ガラス（東京応化社製、オーカシールＡ）                           １ｇｒ
酢酸バリウム                                                     １０ｇｒ
蛍光体  Ｙ3 Ａｌ5 Ｏ12：Ｃｅ，Ｅｕ0.001                                            １ｍｇ
（Ｚｎ0.15、Ｃｄ0.85）Ｓ：Ａｇ，Ｃｌ                              ０．５ｍｇ
上記の蛍光体と水ガラスの混合液を注射器を用いて、４５０ｎｍに発光ピークを有するＧａＮ青色発光ダイオードチップ（４ｍｍ角）上に３０μリットル滴下し、乾燥した後、更に半円形の透明なエポキシ樹脂キャップで被覆して白色発光素子を得た。
この白色発光素子は図１６の発光スペクトルを示し、その発光色度Ｗ1 はｘ＝０．２２３、ｙ＝０．２５３であった。なお、上記蛍光体の発光色度はＹ2 とＲであった。
【図面の簡単な説明】
【００３１】
【図１】本発明の白色発光素子の発光色の範囲Ｗを色度座標で示した図である。
【図２】本発明の白色発光素子の構造を例示した概略断面図である。
【図３】本発明の白色発光素子に用いる青色発光ダイオードの１例であるＧａＮダイオードの発光スペクトルである。
【図４】本発明で用いるＺｎＳ：Ａｇ，Ｃｌ蛍光体の励起スペクトルである。
【図５】本発明で用いるＺｎＳ；Ｃｕ，Ａｌ蛍光体の励起スペクトルである。
【図６】本発明で用いる（Ｚｎ0.15，Ｃｄ0.85）Ｓ：Ａｇ，Ｃｌ蛍光体の励起スペクトルである。
【図７】本発明で用いるＹ3 Ａｌ5Ｏ12：Ｃｅ，Ｅｕ蛍光体の励起スペクトルである。
【図８】本発明で用いる（Ｙ0.8，Ｇｄ0.2）3Ａｌ5Ｏ12：Ｃｅ蛍光体の励起スペクトルである。
【図９】本発明で用いるＺｎＳ：Ａｇ，Ｃｌ蛍光体を４５０ｎｍの光で励起するときの発光スペクトルである。
【図１０】本発明で用いるＺｎＳ：Ｃｕ，Ａｌ蛍光体を４５０ｎｍの光で励起するときの発光スペクトルである。
【図１１】本発明で用いる（Ｚｎ0.15，Ｃｄ0.85）Ｓ：Ａｇ，Ｃｌ蛍光体を４５０ｎｍの光で励起するときの発光スペクトルである。
【図１２】本発明で用いるＹ3Ａｌ5Ｏ12：Ｃｅ，Ｅｕ蛍光体を４５０ｎｍの光で励起するときの発光スペクトルである。
【図１３】本発明で用いる（Ｙ0.8 ，Ｇｄ0.2）3 Ａｌ5Ｏ12：Ｃｅ蛍光体を４５０ｎｍの光で励起するときの発光スペクトルである。
【図１４】実施例において、ＧａＮ青色発光ダイオードと（Ｙ0.8，Ｇｄ0.2）3Ａｌ5Ｏ12：Ｃｅ蛍光体を組み合わせた白色発光素子の発光スペクトルである。
【図１５】実施例において、ＧａＮ青色発光ダイオードと、ＺｎＳ：Ｃｕ，Ａｌ蛍光体及び（Ｚｎ0.15，Ｃｄ0.85）Ｓ：Ａｇ，Ｃｌ蛍光体とを組み合わせた白色発光素子の発光スペクトルである。
【図１６】実施例において、ＧａＮ青色発光ダイオードと、Ｙ3Ａｌ5Ｏ12：Ｃｅ，Ｅｕ蛍光体及び（Ｚｎ0.15，Ｃｄ0.85）Ｓ：Ａｇ，Ｃｌ蛍光体を組み合わせた白色発光素子の発光スペクトルである。
【図１】
2006060244.tif 000003
【図２】
2006060244.tif 000004
【図３】
2006060244.tif 000005
【図４】
2006060244.tif 000006
【図５】
2006060244.tif 000007
【図６】
2006060244.tif 000008
【図７】
2006060244.tif 000009
【図８】
2006060244.tif 000010
【図９】
2006060244.tif 000011
【図１０】
2006060244.tif 000012
【図１１】
2006060244.tif 000013
【図１２】
2006060244.tif 000014
【図１３】
2006060244.tif 000015
【図１４】
2006060244.tif 000016
【図１５】
2006060244.tif 000017
【図１６】
2006060244.tif 000018
【手続補正書】
【提出日】平成17年10月5日(2005.10.5)
【手続補正１】
【補正対象書類名】特許請求の範囲
【補正対象項目名】全文
【補正方法】変更
【補正の内容】
【特許請求の範囲】
【請求項１】
青色又は青紫色の発光ダイオードと、該発光ダイオードの発光を吸収して可視域に発光する１種又は２種類以上の蛍光体とを組み合わせた白色発光素子において、前記蛍光体の少なくとも１種類が無機蛍光体であり、前記白色発光素子は橙色ないし赤色発光領域に発光ピークを有することを特徴とする白色発光素子。
【請求項２】
前記橙色ないし赤色発光領域に存在する発光ピークが蛍光体に由来するものであることを特徴とする請求項１に記載の白色発光素子。
【請求項３】
前記橙色ないし赤色発光領域に存在する発光ピーク以外の波長域に、蛍光体由来の第２の発光ピークを有することを特徴とする請求項１又は２に記載の白色発光素子。
【請求項４】
前記蛍光体由来の第２の発光ピークが青色ないし黄色発光領域に存在することを特徴とする請求項１〜３のいずれか１項に記載の白色発光素子。
【請求項５】
青色又は青紫色の発光ダイオードと、該発光ダイオードの発光を吸収して可視域に発光する２種類以上の蛍光体とを組み合わせた白色発光素子において、前記蛍光体の少なくとも１種類が無機蛍光体であり、前記白色発光素子は青色ないし黄色発光領域に発光ピークを有することを特徴とする白色発光素子。
【請求項６】
前記青色ないし黄色発光領域に存在する発光ピーク以外の波長域に、蛍光体由来の第２の発光ピークを有することを特徴とする請求項５に記載の白色発光素子。
【請求項７】
青色又は青紫色の発光ダイオードと、該発光ダイオードの発光を吸収して可視域に発光する１種又は２種類以上の蛍光体とを組み合わせた白色発光素子において、前記蛍光体の少なくとも１種類が無機蛍光体であり、前記白色発光素子は前記発光ダイオードの発光スペクトルと前記蛍光体の発光スペクトルが重なり合った、実質的に一つの独立した発光ピークを有する発光スペクトルを示すことを特徴とする白色発光素子。
【請求項８】
前記発光ダイオードと前記蛍光体の発光色が加色して互いに補色の関係になるように前記蛍光体を選択したことにより、図１の色度座標中のＷで示した領域内の発光色度点を有する白色に発光することを特徴とする請求項１〜７のいずれか１項に記載の白色発光素子。
【請求項９】
青紫色の発光ダイオードと、該発光ダイオードの発光を吸収して可視域に発光する１種又は２種類以上の蛍光体とを組み合わせた白色発光素子において、前記蛍光体の少なくとも１種類が無機蛍光体であり、前記発光ダイオードと前記蛍光体の発光色が加色して互いに補色の関係になるように、前記蛍光体を選択したことを特徴とする白色発光素子。
【請求項１０】
２種類以上の蛍光体を含有することを特徴とする請求項９に記載の白色発光素子。
【請求項１１】
２種類以上の無機蛍光体を含有することを特徴とする請求項１０に記載の白色発光素子。
【請求項１２】
前記蛍光体の励起光として、前記発光ダイオードの４００ｎｍ〜５００ｎｍの波長の光を用いることを特徴とする請求項１〜１１のいずれか１項に記載の白色発光素子。
【請求項１３】
前記無機蛍光体が、（Ｚｎ，Ｃｄ）Ｓ：Ａｇ，Ｃｌ蛍光体、（Ｚｎ，Ｃｄ）Ｓ：Ａｇ，Ａｌ蛍光体、（Ｚｎ，Ｃｄ）Ｓ：Ｃｕ，Ａｌ蛍光体、（Ｚｎ，Ｃｄ）Ｓ：Ｃｕ，Ｃｌ蛍光体，（Ｚｎ，Ｃｄ）Ｓ：Ｃｕ，Ａｕ，Ａｌ蛍光体、（Ｙ，Ｇｄ）3（Ａｌ，Ｇａ）5Ｏ12：Ｃｅ，Ｅｕ蛍光体、ＺｎＳ：Ａｕ，Ｃｕ，Ａｌ蛍光体、ＺｎＳ：Ａｇ，Ｃｌ蛍光体、ＺｎＳ：Ｃｕ，Ａｌ蛍光体、（Ｚｎ0.15，Ｃｄ0.85）Ｓ：Ａｇ，Ｃｌ蛍光体、Ｙ3Ａｌ5Ｏ12：Ｃｅ，Ｅｕ蛍光体及び（Ｙ0.8，Ｇｄ0.2）3Ａｌ5Ｏ12：Ｃｅ蛍光体からなる群から選択される少なくとも１種類の蛍光体であることを特徴とする請求項１〜１２のいずれか１項に記載の白色発光素子。
【請求項１４】
前記無機蛍光体が（Ｙ，Ｇｄ）3（Ａｌ，Ｇａ）5Ｏ12：Ｃｅ，Ｅｕで表される蛍光体であることを特徴とする請求項１〜１３のいずれか１項に記載の白色発光素子。
【請求項１５】
前記（Ｙ，Ｇｄ）3（Ａｌ，Ｇａ）5Ｏ12：Ｃｅ，Ｅｕで表される蛍光体が、Ｙ3Ａｌ5Ｏ12：Ｃｅ，Ｅｕ蛍光体及び／又は（Ｙ0.8，Ｇｄ0.2）3Ａｌ5Ｏ12：Ｃｅ蛍光体であることを特徴とする請求項１４に記載の白色発光素子。
【請求項１６】
前記白色発光素子は、前記発光ダイオードに塗布された蛍光体塗布部分を有しており、該蛍光体塗布部分が透明樹脂又はガラス製キャップで被覆されていることを特徴とする請求項１〜１５のいずれか１項に記載の白色発光素子。
【請求項１７】
前記蛍光体塗布部分は、前記蛍光体をアクリル樹脂、エポキシ樹脂、ポリイミド樹脂、水溶性樹脂及びアルカリ珪酸塩からなる群から選ばれる少なくとも１種類以上と混合して塗布されたものであることを特徴とする請求項１６に記載の白色発光素子。
【手続補正２】
【補正対象書類名】明細書
【補正対象項目名】０００８
【補正方法】変更
【補正の内容】
【０００８】
即ち、本発明の構成は以下のとおりである。
（１）青色又は青紫色の発光ダイオードと、該発光ダイオードの発光を吸収して可視域に発光する１種又は２種類以上の蛍光体とを組み合わせた白色発光素子において、前記蛍光体の少なくとも１種類が無機蛍光体であり、前記白色発光素子は橙色ないし赤色発光領域に発光ピークを有することを特徴とする白色発光素子。
【手続補正３】
【補正対象書類名】明細書
【補正対象項目名】０００９
【補正方法】変更
【補正の内容】
【０００９】
（２）前記橙色ないし赤色発光領域に存在する発光ピークが蛍光体に由来するものであることを特徴とする上記（１）に記載の白色発光素子。
（３）前記橙色ないし赤色発光領域に存在する発光ピーク以外の波長域に、蛍光体由来の第２の発光ピークを有することを特徴とする上記（１）又は（２）に記載の白色発光素子。
（４）前記蛍光体由来の第２の発光ピークが青色ないし黄色発光領域に存在することを特徴とする上記（１）〜（３）のいずれか１つに記載の白色発光素子。
【手続補正４】
【補正対象書類名】明細書
【補正対象項目名】００１０
【補正方法】変更
【補正の内容】
【００１０】
（５）青色又は青紫色の発光ダイオードと、該発光ダイオードの発光を吸収して可視域に発光する２種類以上の蛍光体とを組み合わせた白色発光素子において、前記蛍光体の少なくとも１種類が無機蛍光体であり、前記白色発光素子は青色ないし黄色発光領域に発光ピークを有することを特徴とする白色発光素子。
（６）前記青色ないし黄色発光領域に存在する発光ピーク以外の波長域に、蛍光体由来の第２の発光ピークを有することを特徴とする上記（５）に記載の白色発光素子。
【手続補正５】
【補正対象書類名】明細書
【補正対象項目名】００１１
【補正方法】変更
【補正の内容】
【００１１】
（７）青色又は青紫色の発光ダイオードと、該発光ダイオードの発光を吸収して可視域に発光する１種又は２種類以上の蛍光体とを組み合わせた白色発光素子において、前記蛍光体の少なくとも１種類が無機蛍光体であり、前記白色発光素子は前記発光ダイオードの発光スペクトルと前記蛍光体の発光スペクトルが重なり合った、実質的に一つの独立した発光ピークを有する発光スペクトルを示すことを特徴とする白色発光素子。
（８）前記発光ダイオードと前記蛍光体の発光色が加色して互いに補色の関係になるように前記蛍光体を選択したことにより、図１の色度座標中のＷで示した領域内の発光色度点を有する白色に発光することを特徴とする上記（１）〜（７）のいずれか１つに記載の白色発光素子。
（９）青紫色の発光ダイオードと、該発光ダイオードの発光を吸収して可視域に発光する１種又は２種類以上の蛍光体とを組み合わせた白色発光素子において、前記蛍光体の少なくとも１種類が無機蛍光体であり、前記発光ダイオードと前記蛍光体の発光色が加色して互いに補色の関係になるように、前記蛍光体を選択したことを特徴とする白色発光素子。
（１０）２種類以上の蛍光体を含有することを特徴とする上記（９）に記載の白色発光素子。
（１１）２種類以上の無機蛍光体を含有することを特徴とする上記（１０）に記載の白色発光素子。
（１２）前記蛍光体の励起光として、前記発光ダイオードの４００ｎｍ〜５００ｎｍの波長の光を用いることを特徴とする上記（１）〜（１１）のいずれか１つに記載の白色発光素子。
【手続補正６】
【補正対象書類名】明細書
【補正対象項目名】００１２
【補正方法】変更
【補正の内容】
【００１２】
（１３）前記無機蛍光体が、（Ｚｎ，Ｃｄ）Ｓ：Ａｇ，Ｃｌ蛍光体、（Ｚｎ，Ｃｄ）Ｓ：Ａｇ，Ａｌ蛍光体、（Ｚｎ，Ｃｄ）Ｓ：Ｃｕ，Ａｌ蛍光体、（Ｚｎ，Ｃｄ）Ｓ：Ｃｕ，Ｃｌ蛍光体、（Ｚｎ，Ｃｄ）Ｓ：Ｃｕ，Ａｕ，Ａｌ蛍光体、（Ｙ，Ｇｄ）3（Ａｌ，Ｇａ）5Ｏ12：Ｃｅ，Ｅｕ蛍光体、ＺｎＳ：Ａｕ，Ｃｕ，Ａｌ蛍光体、ＺｎＳ：Ａｇ，Ｃｌ蛍光体、ＺｎＳ：Ｃｕ，Ａｌ蛍光体、（Ｚｎ0.15，Ｃｄ0.85）Ｓ：Ａｇ，Ｃｌ蛍光体、Ｙ3Ａｌ5Ｏ12：Ｃｅ，Ｅｕ蛍光体及び（Ｙ0.8，Ｇｄ0.2）3Ａｌ5Ｏ12：Ｃｅ蛍光体からなる群から選択される少なくとも１種類の蛍光体であることを特徴とする上記（１）〜（１２）のいずれか１つに記載の白色発光素子。
（１４）前記無機蛍光体が（Ｙ，Ｇｄ）3（Ａｌ，Ｇａ）5Ｏ12：Ｃｅ，Ｅｕで表される蛍光体であることを特徴とする上記（１）〜（１３）のいずれか１つに記載の白色発光素子。
（１５）前記（Ｙ，Ｇｄ）3（Ａｌ，Ｇａ）5Ｏ12：Ｃｅ，Ｅｕで表される蛍光体が、Ｙ3Ａｌ5Ｏ12：Ｃｅ，Ｅｕ蛍光体及び／又は（Ｙ0.8，Ｇｄ0.2）3Ａｌ5Ｏ12：Ｃｅ蛍光体であることを特徴とする上記（１４）に記載の白色発光素子。
【手続補正７】
【補正対象書類名】明細書
【補正対象項目名】００１３
【補正方法】変更
【補正の内容】
【００１３】
（１６）前記白色発光素子は、前記発光ダイオードに塗布された蛍光体塗布部分を有しており、該蛍光体塗布部分が透明樹脂又はガラス製キャップで被覆されていることを特徴とする上記（１）〜（１５）のいずれか１つに記載の白色発光素子。
（１７）前記蛍光体塗布部分は、前記蛍光体をアクリル樹脂、エポキシ樹脂、ポリイミド樹脂、水溶性樹脂及びアルカリ珪酸塩からなる群から選ばれる少なくとも１種類以上と混合して塗布されたものであることを特徴とする上記（１６）に記載の白色発光素子。